(57)【要約】【課題】本発明の課題は、高い発光効率と高い駆動耐久性とを両立した有機電界発光素子を提供することである。【解決手段】一対の電極間に、少なくとも発光層、該発光層と陽極との間に第１の正孔輸送層、および該発光層と陰極との間に第１の電子輸送層を挟持してなる有機電界発光素子であって、前記発光層と前記第１の正孔輸送層との間にあって前記発光層と隣接した第２の電子輸送層と、前記発光層と前記第１の電子輸送層との間にあって前記発光層と隣接した第２の正孔輸送層のうち、少なくとも一方を有することを特徴とする。【選択図】なし【特許請求の範囲】
【請求項１】
一対の電極間に、少なくとも発光層、該発光層と陽極との間に第１の正孔輸送層、および該発光層と陰極との間に第１の電子輸送層を挟持してなる有機電界発光素子であって、前記発光層と前記第１の正孔輸送層との間にあって前記発光層と隣接した第２の電子輸送層と、前記発光層と前記第１の電子輸送層との間にあって前記発光層と隣接した第２の正孔輸送層のうち、少なくとも一方を有することを特徴とする有機電界発光素子。
【請求項２】
前記第２の電子輸送層を有することを特徴とする請求項１に記載の有機電界発光素子。
【請求項３】
前記第２の正孔輸送層を有することを特徴とする請求項１に記載の有機電界発光素子。
【請求項４】
前記第２の電子輸送層および前記第２の正孔輸送層を有することを特徴とする請求項１に記載の有機電界発光素子。
【請求項５】
前記第２の電子輸送層が電子輸送材料として金属錯体を含有することを特徴とする請求項１〜請求項４のいずれか１項に記載の有機電界発光素子。
【請求項６】
前記電子輸送材料が、１０−５ｃｍ２／Ｖ・ｓ以上の電子移動度を有する電子輸送材料を含有することを特徴とする請求項５に記載の有機電界発光素子。
【請求項７】
前記第２の電子輸送層の厚みが、０．１ｎｍ以上２０ｎｍ以下の範囲にあることを特徴とする請求項１〜請求項６のいずれか１項に記載の有機電界発光素子。
【請求項８】
前記第２の電子輸送層の電子移動度が前記第１の正孔輸送層の電子移動度より大きいことを特徴とする請求項１〜請求項７のいずれか１項に記載の有機電界発光素子。
【請求項９】
前記第２の電子輸送層の電子移動度が前記第１の正孔輸送層の電子移動度より１０倍以上大きいことを特徴とする請求項８に記載の有機電界発光素子。
【請求項１０】
前記金属錯体が下記一般式（１）で表される化合物であることを特徴とする請求項５〜請求項９のいずれか１項に記載の有機電界発光素子：
【化１】
2007221097.tif 000030
（一般式（１）式中、ＭはＡｌ、Ｇａ、またはＩｎを表し、Ｒ３〜Ｒ８はそれぞれ独立に、水素原子、アルキル基、又はアルコキシ基を表し、Ａは−Ｏ−Ａｒ（Ａｒはアリール基）又はハロゲン原子を表す。）。
【請求項１１】
前記第２の正孔輸送層が、１０−４ｃｍ２／Ｖ・ｓ以上の正孔移動度を有する正孔輸送材料を含有することを特徴とする請求項１〜請求項１０のいずれか１項に記載の有機電界発光素子。
【請求項１２】
前記第２の正孔輸送層の厚みが、０．１ｎｍ以上２０ｎｍ以下の範囲にあることを特徴とする請求項１〜請求項１１のいずれか１項に記載の有機電界発光素子。
【請求項１３】
前記第２の正孔輸送層の正孔移動度が前記第１の電子輸送層の正孔移動度より大きいことを特徴とする請求項１〜請求項１２のいずれか１項に記載の有機電界発光素子。
【請求項１４】
前記第２の正孔輸送層の正孔移動度が前記第１の電子輸送層の正孔移動度より１００倍以上大きいことを特徴とする請求項１３に記載の有機電界発光素子。
【請求項１５】
前記発光層が複数のホスト材料を含有することを特徴とする請求項１〜請求項１４のいずれか１項に記載の有機電界発光素子。
【請求項１６】
前記複数のホスト材料が少なくとも電子輸送性ホスト材料と正孔輸送性ホスト材料を含むことを特徴とする請求項１５に記載の有機電界発光素子。
【発明の詳細な説明】
【技術分野】
【０００１】
本発明はフルカラ−ディスプレイ、バックライト、照明光源等の面光源やプリンタ−等の光源アレイ等に有効に利用できる有機電界発光素子（以下、有機ＥＬ素子と呼ぶ場合がある。）に関する。
【背景技術】
【０００２】
有機ＥＬ素子は、発光層もしくは発光層を含む複数の有機層と、有機層を挟んだ対向電極とから構成されている。有機ＥＬ素子は、陰極から注入された電子と陽極から注入された正孔とが有機層において再結合し、生成した励起子からの発光、及び／又は前記励起子からエネルギー移動して生成した他の分子の励起子からの発光を利用した、発光を得るための素子である。
【０００３】
これまで有機ＥＬ素子は、機能を分離した積層構造を用いることにより、輝度及び素子効率が大きく改善され発展してきた。例えば、正孔輸送層と発光兼電子輸送層を積層した二層積層型素子や正孔輸送層と発光層と電子輸送層とを積層した三層積層型素子や、正孔輸送層と発光層と正孔阻止層と電子輸送層とを積層した四層積層型素子がよく用いられる（例えば、非特許文献１参照。）。
【０００４】
しかしながら、有機ＥＬ素子の実用化には未だ多くの課題が残されている。第１に高い発光効率を達成すること、第２に高い駆動耐久性を達成することである。
【０００５】
例えば、発光層と陰極との間に２種類以上の電子輸送材料を混合して含有する電子輸送層を配して、電子輸送能力を維持しかつ膜厚を厚くすることによって発光効率を維持しながら素子の短絡の発生故障を改良することが開示されている（例えば、特許文献１参照。）。しかしながら、この手段では、正孔の移動度は改良されることなく、発光層と電子輸送層の界面付近における正孔の蓄積と劣化、あるいはそこから漏れ出る正孔による電子輸送材料のカチオン状態からの劣化の問題は未解決のままであり、駆動耐久性が低下する問題が懸念された。
【０００６】
また、電子輸送層中に正孔トラップ材料を混合して、発光層から漏れ出る正孔を捕獲して電子輸送材料の劣化を改良する試みが開示されている（例えば、特許文献２参照。）。しかしながらこの手段によれば電子輸送材料の劣化については改良されるが、素子全体としての発光効率の向上、発光層と電子輸送層の界面付近における正孔の蓄積と劣化による駆動耐久性が劣化を十分に改良することができない。
【０００７】
例えば、発光層と正孔輸送層との間に０．１ｎｍ〜５ｎｍの界面層をバリア層として設け、正孔の移動を遅くすることによって正孔と電子の移動バランスを調整して発光効率を高める試みが提案されている（例えば、特許文献３参照。）。しかしながら、この手段では、キャリア総体の移動は低下するので輝度が低下し、駆動電圧が増加し、また、キャリアの素子内滞留時間が長くなるために駆動耐久性が低下する問題が懸念される。
【０００８】
また、陽極と正孔輸送層との間にカルバゾール環を有する化合物を含む界面薄膜層を設けて、陽極からの正孔注入を促進する試みも提案されている（例えば、特許文献４参照。）。しかしながらこの手段によれば正孔の注入が促進されるが総体のキャリアバランスが崩れ、駆動耐久性が劣化する問題が懸念される。
【０００９】
高い発光効率と高い駆動耐久性とを両立させることは、実用的に有用な発光素子を設計する上で極めて重要な課題であり、常に改良を求められている課題であった。
【非特許文献１】サイエンス（Ｓｃｉｅｎｃｅ），２６７巻，３号，１９９５年，１３３２頁
【特許文献１】特開２００３−２７２８７０号公報
【特許文献２】特開２００４−７９４１３号公報
【特許文献３】特開２００３−１２３９８４号公報
【特許文献４】特開２００３−２２９２７９号公報
【発明の開示】
【発明が解決しようとする課題】
【００１０】
本発明は、高い発光効率と高い駆動耐久性の有機電界発光素子を提供することを目的とする。
【課題を解決するための手段】
【００１１】
本発明の上記課題は、下記の手段によって解決する事を見出された。
＜１＞  一対の電極間に、少なくとも発光層、該発光層と陽極との間に第１の正孔輸送層、および該発光層と陰極との間に第１の電子輸送層を挟持してなる有機電界発光素子であって、前記発光層と前記第１の正孔輸送層との間にあって前記発光層と隣接した第２の電子輸送層と、前記発光層と前記第１の電子輸送層との間にあって前記発光層と隣接した第２の正孔輸送層のうち、少なくとも一方を有することを特徴とする有機電界発光素子。
＜２＞  前記第２の電子輸送層を有することを特徴とする＜１＞に記載の有機電界発光素子。
＜３＞  前記第２の正孔輸送層を有することを特徴とする＜１＞に記載の有機電界発光素子。
＜４＞  前記第２の電子輸送層および前記第２の正孔輸送層を有することを特徴とする＜１＞に記載の有機電界発光素子。
＜５＞  前記第２の電子輸送層が電子輸送材料として金属錯体を含有することを特徴とする＜１＞〜＜４＞のいずれか１項に記載の有機電界発光素子。
＜６＞  前記電子輸送材料が、１０−５ｃｍ２／Ｖ・ｓ以上の電子移動度を有する電子輸送材料を含有することを特徴とする＜５＞に記載の有機電界発光素子。
＜７＞  前記第２の電子輸送層の厚みが、０．１ｎｍ以上２０ｎｍ以下の範囲にあることを特徴とする＜１＞〜＜６＞のいずれか１項に記載の有機電界発光素子。
＜８＞  前記第２の電子輸送層の電子移動度が前記第１の正孔輸送層の電子移動度より大きいことを特徴とする＜１＞〜＜７＞のいずれか１項に記載の有機電界発光素子。
＜９＞  前記第２の電子輸送層の電子移動度が前記第１の正孔輸送層の電子移動度より１０倍以上大きいことを特徴とする＜８＞に記載の有機電界発光素子。
＜１０＞  前記金属錯体が下記一般式（１）で表される化合物であることを特徴とする＜５＞〜＜９＞のいずれか１項に記載の有機電界発光素子：
【００１２】
【化１】
2007221097.tif 000002
【００１３】
（一般式（１）式中、ＭはＡｌ、Ｇａ、またはＩｎを表し、Ｒ３〜Ｒ８はそれぞれ独立に、水素原子、アルキル基、又はアルコキシ基を表し、Ａは−Ｏ−Ａｒ（Ａｒはアリール基）又はハロゲン原子を表す。）。
＜１１＞  前記第２の正孔輸送層が、１０−４ｃｍ２／Ｖ・ｓ以上の正孔移動度を有する正孔輸送材料を含有することを特徴とする＜１＞〜＜１０＞のいずれか１項に記載の有機電界発光素子。
＜１２＞  前記第２の正孔輸送層の厚みが、０．１ｎｍ以上２０ｎｍ以下の範囲にあることを特徴とする＜１＞〜＜１１＞のいずれか１項に記載の有機電界発光素子。
＜１３＞  前記第２の正孔輸送層の正孔移動度が前記第１の電子輸送層の正孔移動度より大きいことを特徴とする＜１＞〜＜１２＞のいずれか１項に記載の有機電界発光素子。
＜１４＞  前記第２の正孔輸送層の正孔移動度が前記第１の電子輸送層の正孔移動度より１００倍以上大きいことを特徴とする＜１３＞に記載の有機電界発光素子。
＜１５＞  前記発光層が複数のホスト材料を含有することを特徴とする＜１＞〜＜１４＞のいずれか１項に記載の有機電界発光素子。
＜１６＞  前記複数のホスト材料が少なくとも電子輸送性ホスト材料と正孔輸送性ホスト材料を含むことを特徴とする＜１５＞に記載の有機電界発光素子。
【発明の効果】
【００１４】
本発明により、高い発光効率と高い駆動耐久性とを有する有機電界発光素子が提供される。
【発明を実施するための最良の形態】
【００１５】
本発明の上記課題は、下記の手段によって解決する事を見出された。
本発明の有機ＥＬ素子は、一対の電極間に、少なくとも発光層、該発光層と陽極との間に第１の正孔輸送層、および該発光層と陰極との間に第１の電子輸送層を挟持してなる有機電界発光素子であって、前記発光層と前記第１の正孔輸送層との間にあって前記発光層と隣接した第２の電子輸送層と、前記発光層と前記第１の電子輸送層との間にあって前記発光層と隣接した第２の正孔輸送層のうち、少なくとも一方を有することを特徴とする。
好ましくは、前記第２の電子輸送層を有する。
好ましくは、前記第２の正孔輸送層を有する。
より好ましくは、前記第２の電子輸送層および前記第２の正孔輸送層を有する。
好ましくは、前記第２の電子輸送層が電子輸送材料として金属錯体を含有する。より好ましくは、前記金属錯体が下記一般式（１）で表される化合物である。
【００１６】
【化２】
2007221097.tif 000003
【００１７】
一般式（１）式中、ＭはＡｌ、Ｇａ、またはＩｎを表し、Ｒ３〜Ｒ８はそれぞれ独立に、水素原子、アルキル基、アルコキシ基を表し、Ａは−Ｏ−Ａｒ（Ａｒはアリール基）又はハロゲン原子を表す。
好ましくは、前記電子輸送材料が、１０−５ｃｍ２／Ｖ・ｓ以上の電子移動度を有する。
好ましくは、前記第２の電子輸送層の厚みが、０．１ｎｍ以上２０ｎｍ以下の範囲にある。
好ましくは、前記第２の電子輸送層の電子移動度が前記第１の正孔輸送層の電子移動度より大きい。より好ましくは、前記第２の電子輸送層の電子移動度が前記第１の正孔輸送層の電子移動度より１０倍以上大きい。
好ましくは、前記第２の正孔輸送層が、１０−４ｃｍ２／Ｖ・ｓ以上の正孔移動度を有する正孔輸送材料を含有する。
好ましくは、前記第２の正孔輸送層の厚みが、０．１ｎｍ以上２０ｎｍ以下の範囲にある。
好ましくは、前記第２の正孔輸送層の正孔移動度が前記第１の電子輸送層の正孔移動度より大きい。より好ましくは、前記第２の正孔輸送層の正孔移動度が前記第１の電子輸送層の正孔移動度より１００倍以上大きい。
好ましくは、前記発光層が複数のホスト材料を含有する。より好ましくは前記発光層が少なくとも電子輸送性ホスト材料と正孔輸送性ホスト材料を含む。
【００１８】
これまで発光輝度を高めるために発光層への電子注入を促進する各種手段が知られている。例えば、電子輸送層に電子供与性ドーパントをドープすることにより、陰極から電子輸送層への電子注入を促進したり、あるいは、電子輸送層と発光層との間に電子輸送性ホストからなる電子輸送性中間層を配することにより、発光層への電子注入を促進することが知られている。また、陽極から正孔輸送層への正孔注入を促進したり、あるいは、正孔輸送層と発光層との間に正孔輸送性ホストからなる正孔輸送性中間層を配することにより、発光層への正孔注入を促進することも知られている。
しかしながら、これらの電子注入促進手段および正孔注入促進手段は必ずしも期待ほど発光効率の向上、および駆動耐久性向上に結びつかなかった。本発明者らによる原因解析の結果、これらの電子注入促進手段はいずれも発光層の陽極側界面付近への電子の集中と滞留を引き起こし、また正孔注入促進手段はいずれも発光層の陽極側界面付近への正孔の集中と滞留を引き起こし、その結果、発光効率の低下と駆動耐久性の低下の原因となっていることが見出された。
本発明者らによる改良手段を鋭意探索の結果、発光層と陽極間に第１の正孔輸送層、該第１の正孔輸送層と該発光層間に第２の電子輸送層を配する手段、および発光層と陰極間に第１の電子輸送層、該第１の電子輸送層と該発光層間に第２の正孔輸送層を配する手段の少なくとも一方により界面での電子の集中が起き難くなり、劣化が抑制され、高い発光効率と高い駆動耐久性が得られることが見出され、本発明に到達した。
本発明によって、高い発光効率と高い駆動耐久性の有機電界発光素子が提供される。
【００１９】
次に、本発明の有機電界発光素子について詳細に説明する。
（構成）
本発明における有機化合物層の積層の形態としては、陽極側から、第１の正孔輸送層、第２の電子輸送層、発光層、第２の正孔輸送層、第１の電子輸送層、および陰極の順に積層されている態様が好ましい。更に第１の正孔輸送層と第２の電子輸送層との間に正孔輸送性中間層及び第２の正孔輸送層と第１の電子輸送層の少なくとも一方との間に、電子輸送性中間層を設けても良い。また、陽極と第１の正孔輸送層との間に正孔注入層を、同様に陰極と第１の電子輸送層との間に電子注入層を設けても良い。
【００２０】
本発明の有機電界発光素子における有機化合物層の好適な態様は、陽極側から順に、少なくとも、（１）正孔注入層、第１の正孔輸送層（正孔注入層と正孔輸送層は兼ねても良い）、正孔輸送性中間層、第２の電子輸送層、発光層、第２の正孔輸送層、第１の電子輸送層、及び電子注入層（電子輸送層と電子注入層は兼ねても良い）、を有する態様、（２）正孔注入層、第１の正孔輸送層（正孔注入層と正孔輸送層は兼ねても良い）、第２の電子輸送層、発光層、第２の正孔輸送層、電子輸送性中間層、第１の電子輸送層、及び電子注入層（電子輸送層と電子注入層は兼ねても良い）、を有する態様、（３）正孔注入層、第１の正孔輸送層（正孔注入層と正孔輸送層は兼ねても良い）、正孔輸送性中間層、第２の電子輸送層、発光層、第２の正孔輸送層、電子輸送性中間層、第１の電子輸送層、及び電子注入層（電子輸送層と電子注入層は兼ねても良い）、を有する態様である。
【００２１】
上記正孔輸送性中間層は、発光層への正孔注入を促進する機能及び電子の少なくとも一方をブロックする機能を有することが好ましい。
上記第２の電子輸送層は、発光層の陽極側界面に電子が蓄積し滞留するのを防止する機能を有することが好ましい。
上記第２の正孔輸送層は、発光層の陰極側界面に正孔が蓄積し滞留するのを防止する機能を有することが好ましい。
また、上記電子輸送性中間層は、発光層への電子注入を促進する機能及び正孔の少なくとも一方をブロックする機能を有することが好ましい。
更に、上記正孔輸送性中間層及び上記電子輸送性中間層の少なくとも一方は、発光層で生成する励起子をブロックする機能を有することが好ましい。
上記の正孔注入促進、電子注入促進、正孔ブロック、電子ブロック、励起子ブロックといった機能を有効に発現させるためには、該正孔輸送性中間層および該電子輸送性中間層は、発光層に隣接していることが好ましい。
尚、各層は複数の二次層に分かれていてもよい。
【００２２】
次に、本発明の発光素子を構成する要素について、詳細に説明する。
【００２３】
本発明における有機化合物層について説明する。
本発明の有機電界発光素子は、少なくとも一層の発光層を含む有機化合物層を有しており、発光層以外の他の有機化合物層としては、前述したごとく、正孔注入層、正孔輸送層、正孔輸送性中間層、電子輸送材料を含む層、発光層、正孔輸送材料を含む層、電子輸送性中間層、電子輸送層、及び電子注入層等の各層が挙げられる。
【００２４】
（有機化合物層の形成）
本発明の有機電界発光素子において、有機化合物層を構成する各層は、蒸着法やスパッタ法等の乾式製膜法、転写法、印刷法、塗布法、インクジェット法、またはスプレー法等いずれによっても好適に形成することができる。
【００２５】
（正孔注入層、正孔輸送層）
正孔注入層、正孔輸送層は、陽極又は陽極側から正孔を受け取り陰極側に輸送する機能を有する層である。
【００２６】
正孔注入層および正孔輸送層の少なくとも一方は低電圧化、駆動耐久性の観点から、電子受容性ドーパントを含有することが好ましい。
正孔注入層、あるいは正孔輸送層に導入する電子受容性ドーパントとしては、電子受容性で有機化合物を酸化する性質を有すれば、無機化合物でも有機化合物でも使用でき、具体的には、無機化合物は塩化第二鉄や塩化アルミニウム、塩化ガリウム、塩化インジウム、五塩化アンチモンなどのハロゲン化物、五酸化バナジウム、三酸化モリブデン等の金属酸化物を好適に用いることができる。
【００２７】
有機化合物の場合は、置換基としてニトロ基、ハロゲン、シアノ基、トリフルオロメチル基などを有する化合物、キノン系化合物、酸無水物系化合物、フラーレンなどを好適に用いることができる。
具体的にはヘキサシアノブタジエン、ヘキサシアノベンゼン、テトラシアノエチレン、テトラシアノキノジメタン、テトラフルオロテトラシアノキノジメタン、ｐ−フルオラニル、ｐ−クロラニル、ｐ−ブロマニル、ｐ−ベンゾキノン、２，６−ジクロロベンゾキノン、２，５−ジクロロベンゾキノン、テトラメチルベンゾキノン、１，２，４，５−テトラシアノベンゼン、ｏ−ジシアノベンゼン、ｐ−ジシアノベンゼン、１，４−ジシアノテトラフルオロベンゼン、２，３−ジクロロ−５，６−ジシアノベンゾキノン、ｐ−ジニトロベンゼン、ｍ−ジニトロベンゼン、ｏ−ジニトロベンゼン、ｐ−シアノニトロベンゼン、ｍ−シアノニトロベンゼン、ｏ−シアノニトロベンゼン、１，４−ナフトキノン、２，３−ジクロロナフトキノン、１−ニトロナフタレン、２−ニトロナフタレン、１，３−ジニトロナフタレン、１，５−ジニトロナフタレン、９−シアノアントラセン、９−ニトロアントラセン、９，１０−アントラキノン、１，３，６，８−テトラニトロカルバゾール、２，４，７−トリニトロ−９−フルオレノン、２，３，５，６−テトラシアノピリジン、マレイン酸無水物、フタル酸無水物、フラーレンＣ６０、およびフラーレンＣ７０などが挙げられる。この他にも、特開平６−２１２１５３、同１１−１１１４６３、同１１−２５１０６７、特開２０００−１９６１４０、同２０００−２８６０５４、同２０００−３１５５８０、２００１−１０２１７５、同２００１−１６０４９３、同２００２−２５２０８５、同２００２−５６９８５、同２００３−１５７９８１、同２００３−２１７８６２、同２００３−２２９２７８、同２００４−３４２６１４、同２００５−７２０１２、同２００５−１６６６３７、同２００５−２０９６４３号公報等に記載の化合物を好適に用いることができる。
【００２８】
このうちヘキサシアノブタジエン、ヘキサシアノベンゼン、テトラシアノエチレン、テトラシアノキノジメタン、テトラフルオロテトラシアノキノジメタン、ｐ−フルオラニル、ｐ−クロラニル、ｐ−ブロマニル、ｐ−ベンゾキノン、２，６−ジクロロベンゾキノン、２，５−ジクロロベンゾキノン、１，２，４，５−テトラシアノベンゼン、１，４−ジシアノテトラフルオロベンゼン、２，３−ジクロロ−５，６−ジシアノベンゾキノン、ｐ−ジニトロベンゼン、ｍ−ジニトロベンゼン、ｏ−ジニトロベンゼン、１，４−ナフトキノン、２，３−ジクロロナフトキノン、１，３−ジニトロナフタレン、１，５−ジニトロナフタレン、９，１０−アントラキノン、１，３，６，８−テトラニトロカルバゾール、２，４，７−トリニトロ−９−フルオレノン、２，３，５，６−テトラシアノピリジン、またはＣ６０が好ましく、ヘキサシアノブタジエン、ヘキサシアノベンゼン、テトラシアノエチレン、テトラシアノキノジメタン、テトラフルオロテトラシアノキノジメタン、ｐ−フルオラニル、ｐ−クロラニル、ｐ−ブロマニル、２，６−ジクロロベンゾキノン、２，５−ジクロロベンゾキノン、２，３−ジクロロナフトキノン、１，２，４，５−テトラシアノベンゼン、２，３−ジクロロ−５，６−ジシアノベンゾキノン、または２，３，５，６−テトラシアノピリジンがより好ましく、テトラフルオロテトラシアノキノジメタンが特に好ましい。
【００２９】
これらの電子受容性ドーパントは、単独で用いてもよいし、２種以上を用いてもよい。
電子受容性ドーパントの使用量は、材料の種類によって異なるが、正孔輸送層材料に対して０．０１質量％〜５０質量％であることが好ましく、０．０５質量％〜２０質量％であることが更に好ましく、０．１質量％〜１０質量％であることが特に好ましい。該使用量が、正孔輸送材料に対して０．０１質量％未満のときには、本発明の効果が不十分であるため好ましくなく、５０質量％を超えると正孔輸送能力が損なわれるため好ましくない。
【００３０】
正孔注入層、正孔輸送層の材料としては、具体的には、ピロール誘導体、カルバゾール誘導体、ピラゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、ポルフィリン系化合物、有機シラン誘導体、またはカーボン等を含有する層であることが好ましい。
【００３１】
正孔注入層、正孔輸送層の厚さは、特に限定されるものではないが、駆動電圧低下、発光効率向上、耐久性向上の観点から、厚さが１ｎｍ〜５μｍであることが好ましく、５ｎｍ〜１μｍであることが更に好ましく、１０ｎｍ〜５００ｎｍであることが特に好ましい。
正孔注入層、正孔輸送層は、上述した材料の１種又は２種以上からなる単層構造であってもよいし、同一組成又は異種組成の複数層からなる多層構造であってもよい。
【００３２】
前記発光層に隣接したキャリア輸送層が正孔輸送層であるとき、該正孔輸送層のＩｐ（ＨＴＬ）は前記発光層中に含有されるドーパントのＩｐ（Ｄ）より小さいことが駆動耐久性の点で好ましい。
正孔輸送層におけるＩｐ（ＨＴＬ）は、後述するＩｐの測定方法により測定することができる。
【００３３】
また、正孔輸送層におけるキャリア移動度は、一般的に、１０−７ｃｍ２・Ｖ−１・ｓ−１以上１０−１ｃｍ２・Ｖ−１・ｓ−１以下であり、中でも、発光効率の点から１０−５ｃｍ２・Ｖ−１・ｓ−１以上１０−１ｃｍ２・Ｖ−１・ｓ−１以下が好ましく、１０−４ｃｍ２・Ｖ−１・ｓ−１以上１０−１ｃｍ２・Ｖ−１・ｓ−１以下が更に好ましく、１０−３ｃｍ２・Ｖ−１・ｓ−１以上１０−１ｃｍ２・Ｖ−１・ｓ−１以下が特に好ましい。
該キャリア移動度は、前記発光層のキャリア移動度の測定方法と同様の方法により測定した値を採用する。
また、該正孔輸送層のキャリア移動度は、前記発光層のキャリア移動度より大きいことが駆動耐久性、発光効率の観点から好ましい。
【００３４】
（第２の電子輸送層）
本発明における電子輸送材料を含む第２の電子輸送層は、隣接する有機層の電子移動度より大きい電子移動度を示す層であって、発光層の陽極側界面付近に蓄積される電子を受容して該界面付近への電子蓄積を防ぐ層である。
本発明における第２の電子輸送層に用いられる電子輸送材料としては、従来知られている電子輸送材料を用いることが出来る。好ましくは、本発明に用いられる電子輸送材料は、金属錯体より選ばれる化合物であり、より好ましくは、下記一般式（１）で表される化合物である。
【００３５】
【化３】
2007221097.tif 000004
【００３６】
一般式（１）式中、ＭはＡｌ、Ｇａ、又はＩｎを表し、Ｒ３〜Ｒ８はそれぞれ独立に、水素原子、アルキル基、又はアルコキシ基を表し、Ａは−Ｏ−Ａｒ（Ａｒは置換基を有してもよいアリール基）又はハロゲン原子を表す。
アルキル基としては、好ましくは炭素数１〜３０、より好ましくは炭素数１〜２０、特に好ましくは炭素数１〜１０であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、及びシクロヘキシルなどが挙げられる。アルコキシ基としては、好ましくは炭素数１〜３０、より好ましくは炭素数１〜２０、特に好ましくは炭素数１〜１０であり、例えばメトキシ、エトキシ、ブトキシ、及び２−エチルヘキシロキシなどが挙げられる。アリール基としては、好ましくは炭素数６〜３０、より好ましくは炭素数６〜２０、特に好ましくは炭素数６〜１２であり、例えばフェニル、ｐ−メチルフェニル、ナフチル、及びアントラニルなどが挙げられる。ハロゲン原子としては、例えばフッ素原子、塩素原子、臭素原子、及びヨウ素原子が挙げられる。
【００３７】
前記の式（１）で表される化合物の具体例を以下に記載する。
【００３８】
【化４】
2007221097.tif 000005
【００３９】
【化５】
2007221097.tif 000006
【００４０】
【化６】
2007221097.tif 000007
【００４１】
【化７】
2007221097.tif 000008
【００４２】
【化８】
2007221097.tif 000009
【００４３】
【化９】
2007221097.tif 000010
【００４４】
【化１０】
2007221097.tif 000011
【００４５】
【化１１】
2007221097.tif 000012
【００４６】
【化１２】
2007221097.tif 000013
【００４７】
【化１３】
2007221097.tif 000014
【００４８】
【化１４】
2007221097.tif 000015
【００４９】
本発明における金属錯体として、より好ましくは１、４、９、１６、１８、２６、２９、３１、３４、４１、４３、５１、および５４であり、特に好ましくは４、９、１８、２９、３４、４３、および５４である。
【００５０】
本発明における第２の電子輸送層は、１０−５ｃｍ２／Ｖ・ｓ以上の電子移動度を有する電子輸送材料を含有することが好ましい。より好ましくは、２×１０−５ｃｍ２／Ｖ・ｓ以上の電子移動度を有することが好ましい。
《本発明における電子移動度の定義と説明》
本発明における電子輸送材料の電子移動度はＴｉｍｅ  ｏｆ  Ｆｌｉｇｈｔ（ＴＯＦ）法により求めることができ、本発明における電子移動度はＴＯＦ法により求めた値を採用する。
【００５１】
本発明における第２の電子輸送層の厚みは、好ましくは０．１ｎｍ以上２０ｎｍ以下の範囲にあり、より好ましくは０．５ｎｍ以上１５ｎｍ以下の範囲である。
【００５２】
好ましくは第２の電子輸送層の電子移動度が第１の正孔輸送層の電子移動度より大きく、さらに好ましくは１０倍以上大きい。
【００５３】
（電子注入層、電子輸送層）
電子注入層、電子輸送層（第１の電子輸送層）は、陰極から電子を注入する機能、電子を輸送する機能、陽極から注入され得た正孔を障壁する機能のいずれかを有している層である。
【００５４】
電子注入層および／または電子輸送層は、低電圧化、駆動耐久性向上の観点から電子供与性ドーパントを含有することが好ましい。
電子注入層、あるいは電子輸送層に導入される電子供与性ドーパントとしては、電子供与性で有機化合物を還元する性質を有していればよく、Ｌｉなどのアルカリ金属、Ｍｇなどのアルカリ土類金属、希土類金属を含む遷移金属や還元性有機化合物などが好適に用いられる。
金属としては、特に仕事関数が４．２ｅＶ以下の金属が好適に使用でき、具体的には、Ｌｉ、Ｎａ、Ｋ、Ｂｅ、Ｍｇ、Ｃａ、Ｓｒ、Ｂａ、Ｙ、Ｃｓ、Ｌａ、Ｓｍ、Ｇｄ、およびＹｂなどが挙げられる。
また、還元性有機化合物としては、例えば、含窒素化合物、含硫黄化合物、含リン化合物等が挙げられる。この他にも、特開平６−２１２１５３、特開２０００−１９６１４０、同２００３−６８４６８、同２００３−２２９２７８、同２００４−３４２６１４号公報等に記載の材料を用いることができる。
【００５５】
これらの電子供与性ドーパントは、単独で用いてもよいし、２種以上を用いてもよい。
電子供与性ドーパントの使用量は、材料の種類によって異なるが、電子輸送層材料に対して０．１質量％〜９９質量％であることが好ましく、１．０質量％〜８０質量％であることが更に好ましく、２．０質量％〜７０質量％であることが特に好ましい。該使用量が、電子輸送層材料に対して０．１質量％未満のときには、本発明の効果が不十分であるため好ましくなく、９９質量％を超えると電子輸送能力が損なわれるため好ましくない。
【００５６】
電子注入層、第１の電子輸送層の材料としては、具体的には、ピリジン、ピリミジン、トリアジン、イミダゾール、トリアゾ−ル、オキサゾ−ル、オキサジアゾ−ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレンペリレン等の複素環テトラカルボン酸無水物、フタロシアニン、およびそれらの誘導体（他の環と縮合環を形成してもよい）、８−キノリノ−ル誘導体の金属錯体やメタルフタロシアニン、ベンゾオキサゾ−ルやベンゾチアゾ−ルを配位子とする金属錯体に代表される各種金属錯体等を挙げることができる。
【００５７】
電子注入層、第１の電子輸送層の厚さは、特に限定されるものではないが、駆動電圧低下、発光効率向上、耐久性向上の観点から、厚さが１ｎｍ〜５μｍであることが好ましく、５ｎｍ〜１μｍであることが更に好ましく、１０ｎｍ〜５００ｎｍであることが特に好ましい。
電子注入層、第１の電子輸送層は、上述した材料の１種又は２種以上からなる単層構造であってもよいし、同一組成又は異種組成の複数層からなる多層構造であってもよい。
前記発光層に隣接したキャリア輸送層が電子輸送層であるとき、該電子輸送層のＥａ（ＥＴＬ）は前記発光層中に含有されるドーパントのＥａ（Ｄ）より大きいことが駆動耐久性の点で好ましい。
【００５８】
該Ｅａ（ＥＴＬ）は、後述するＥａの測定方法と同様の方法により測定した値を用いる。
また、電子輸送層におけるキャリア移動度は、一般的に、１０−７ｃｍ２・Ｖ−１・ｓ−１以上１０−１ｃｍ２・Ｖ−１・ｓ−１以下であり、中でも、発光効率の点から１０−５ｃｍ２・Ｖ−１・ｓ−１以上１０−１ｃｍ２・Ｖ−１・ｓ−１以下が好ましく、１０−４ｃｍ２・Ｖ−１・ｓ−１以上１０−１ｃｍ２・Ｖ−１・ｓ−１以下が更に好ましく、１０−３ｃｍ２・Ｖ−１・ｓ−１以上１０−１ｃｍ２・Ｖ−１・ｓ−１以下が特に好ましい。
また、該電子輸送層のキャリア移動度は、前記発光層のキャリア移動度より大きいことが駆動耐久性の観点から好ましい。該キャリア移動度は、前記正孔輸送層の測定方法と同様に行った。
本発明における発光素子のキャリア移動度において、正孔輸送層、電子輸送層、及び発光層におけるキャリア移動度としては、（電子輸送層≧正孔輸送層）＞発光層であることが、駆動耐久性の点で好ましい。
バッファー層に含有されるホスト材料としては、後述する正孔輸送性ホストまたは電子輸送性ホストを好適に用いることができる。
【００５９】
（発光層）
発光層は、電界印加時に、陽極、正孔注入層、正孔輸送層または正孔輸送性バッファー層から正孔を受け取り、陰極、電子注入層、電子輸送層または電子輸送性バッファー層から電子を受け取り、正孔と電子の再結合の場を提供して発光させる機能を有する層である。
本発明における発光層は、少なくとも一種の発光性ドーパントと複数のホスト化合物とを含む。
また、発光層は１層であっても２層以上であってもよく、それぞれの層が異なる発光色で発光してもよい。発光層が複数の場合であっても、発光層の各層に、少なくとも一種の発光性ドーパントと複数のホスト化合物とを含有することが好ましい。
【００６０】
本発明における発光層に含有する発光性ドーパントと複数のホスト化合物としては、一重項励起子からの発光（蛍光）が得られる蛍光発光性ドーパントと複数のホスト化合物との組み合せでも、三重項励起子からの発光（燐光）が得られる燐光発光性ドーパントと複数のホスト化合物との組み合せでもよいが、中でも、発光効率の観点から、燐光発光性ドーパントと複数のホスト化合物との組み合せであることが好ましい。複数のホスト化合物としては、電子輸送性ホスト材料と正孔輸送性ホスト材料を組み合わせて用いることが好ましい。
本発明における発光層は、色純度を向上させるためや発光波長領域を広げるために２種類以上の発光性ドーパントを含有することができる。
【００６１】
《発光性ドーパント》
本発明における発光性ドーパントとしては、燐光性発光材料、蛍光性発光材料等いずれもドーパントとして用いることができる。
本発明における発光性ドーパントは、更に前記ホスト化合物との間で、１．２ｅＶ＞△Ｉｐ＞０．２ｅＶ、及び／又は１．２ｅＶ＞△Ｅａ＞０．２ｅＶの関係を満たすドーパントであることが駆動耐久性の観点で好ましい。
【００６２】
《燐光発光性ドーパント》
前記燐光性の発光性ドーパントとしては、一般に、遷移金属原子又はランタノイド原子を含む錯体を挙げることができる。
例えば、該遷移金属原子としては、特に限定されないが、好ましくは、ルテニウム、ロジウム、パラジウム、タングステン、レニウム、オスミウム、イリジウム、及び白金が挙げられ、より好ましくは、レニウム、イリジウム、及び白金であり、更に好ましくはイリジウム、白金である。
ランタノイド原子としては、例えばランタン、セリウム、プラセオジム、ネオジム、サマリウム、ユーロピウム、ガドリニウム、テルビウム、ジスプロシウム、ホルミウム、エルビウム、ツリウム、イッテルビウム、およびルテシウムが挙げられる。これらのランタノイド原子の中でも、ネオジム、ユーロピウム、及びガドリニウムが好ましい。
【００６３】
錯体の配位子としては、例えば、Ｇ．Ｗｉｌｋｉｎｓｏｎ等著，Ｃｏｍｐｒｅｈｅｎｓｉｖｅ  Ｃｏｏｒｄｉｎａｔｉｏｎ  Ｃｈｅｍｉｓｔｒｙ，  Ｐｅｒｇａｍｏｎ  Ｐｒｅｓｓ社１９８７年発行、Ｈ．Ｙｅｒｓｉｎ著，「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」  Ｓｐｒｉｎｇｅｒ−Ｖｅｒｌａｇ社１９８７年発行、山本明夫著「有機金属化学−基礎と応用−」裳華房社１９８２年発行等に記載の配位子などが挙げられる。
具体的な配位子としては、好ましくは、ハロゲン配位子（好ましくは塩素配位子）、芳香族炭素環配位子（例えば、シクロペンタジエニルアニオン、ベンゼンアニオン、またはナフチルアニオンなど）、含窒素ヘテロ環配位子（例えば、フェニルピリジン、ベンゾキノリン、キノリノール、ビピリジル、またはフェナントロリンなど）、ジケトン配位子（例えば、アセチルアセトンなど）、カルボン酸配位子（例えば、酢酸配位子など）、アルコラト配位子（例えば、フェノラト配位子など）、一酸化炭素配位子、イソニトリル配位子、シアノ配位子であり、より好ましくは、含窒素ヘテロ環配位子である。
上記錯体は、化合物中に遷移金属原子を一つ有してもよいし、また、２つ以上有するいわゆる複核錯体であってもよい。異種の金属原子を同時に含有していてもよい。
【００６４】
これらの中でも、発光性ドーパントの具体例としては、例えば、ＵＳ  ６３０３２３８  Ｂ１、ＵＳ６０９７１４７、ＷＯ  ００／５７６７６、ＷＯ  ００／７０６５５、ＷＯ  ０１／０８２３０、ＷＯ  ０１／３９２３４  Ａ２、ＷＯ  ０１／４１５１２  Ａ１、ＷＯ  ０２／０２７１４  Ａ２、ＷＯ  ０２／１５６４５  Ａ１、ＷＯ  ０２／４４１８９  Ａ１、特開２００１−２４７８５９、特願２０００−３３５６１、特開２００２−１１７９７８、特願２００１−２４８１６５、特開２００２−２３５０７６、特願２００１−２３９２８１、特開２００２−１７０６８４、ＥＰ  １２１１２５７、特開２００２−２２６４９５、特開２００２−２３４８９４、特開２００１−２４７８５９、特開２００１−２９８４７０、特開２００２−１７３６７４、特開２００２−２０３６７８、特開２００２−２０３６７９、特開２００４−３５７７９１、特願２００５−７５３４０、特願２００５−７５３４１等の特許文献に記載の燐光発光化合物などが挙げられ、中でも、更に好ましい（２）の関係を満たす発光性ドーパントとしては、Ｉｒ錯体、Ｐｔ錯体、Ｃｕ錯体、Ｒｅ錯体、Ｗ錯体、Ｒｈ錯体、Ｒｕ錯体、Ｐｄ錯体、Ｏｓ錯体、Ｅｕ錯体、Ｔｂ錯体、Ｇｄ錯体、Ｄｙ錯体、Ｃｅ錯体が挙げられる。特に好ましくは、Ｉｒ錯体、Ｐｔ錯体、Ｒｅ錯体であり、中でも金属−炭素結合、金属−窒素結合、金属−酸素結合、金属−硫黄結合の少なくとも一つの配位様式を含むＩｒ錯体、Ｐｔ錯体、Ｒｅ錯体が好ましい。
【００６５】
《蛍光発光性ドーパント》
前記蛍光性の発光性ドーパントとしては、一般には、ベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ピラン、ペリノン、オキサジアゾール、アルダジン、ピラリジン、シクロペンタジエン、ビススチリルアントラセン、キナクリドン、ピロロピリジン、チアジアゾロピリジン、シクロペンタジエン、スチリルアミン、芳香族ジメチリディン化合物、縮合多環芳香族化合物（アントラセン、フェナントロリン、ピレン、ペリレン、ルブレン、ペンタセンなど）、８−キノリノールの金属錯体、ピロメテン錯体や希土類錯体に代表される各種金属錯体、ポリチオフェン、ポリフェニレン、ポリフェニレンビニレン等のポリマー化合物、有機シラン、およびこれらの誘導体などを挙げることができる。
【００６６】
これらの中でも、発光性ドーパントの具体例としては例えば下記のものが挙げられるが、これらに限定されるものではない。
【００６７】
【化１５】
2007221097.tif 000016
【００６８】
【化１６】
2007221097.tif 000017
【００６９】
【化１７】
2007221097.tif 000018
【００７０】
上記の中でも、本発明で用いる発光性ドーパントとしては、発光効率、耐久性の観点からＤ−２、Ｄ−３、Ｄ−４、Ｄ−５、Ｄ−６、Ｄ−７、Ｄ−８、Ｄ−９、Ｄ−１０、Ｄ−１１、Ｄ−１２、Ｄ−１３、Ｄ−１４、Ｄ−１５、Ｄ−１６、Ｄ−２１、Ｄ−２２、Ｄ−２３、またはＤ−２４が好ましく、Ｄ−２、Ｄ−３、Ｄ−４、Ｄ−５、Ｄ−６、Ｄ−７、Ｄ−８、Ｄ−１２、Ｄ−１４、Ｄ−１５、Ｄ−１６、Ｄ−２１、Ｄ−２２、Ｄ−２３、またはＤ−２４がより好ましく、Ｄ−２１、Ｄ−２２、Ｄ−２３、またはＤ−２４が更に好ましい。
【００７１】
発光層中の発光性ドーパントは、発光層中に一般的に発光層を形成する全化合物質量に対して、０．１質量％〜３０質量％含有されるが、耐久性、発光効率の観点から１質量％〜１５質量％含有されることが好ましく、２質量％〜１２質量％含有されることがより好ましい。
【００７２】
発光層の厚さは、特に限定されるものではないが、通常、１ｎｍ〜５００ｎｍであるのが好ましく、中でも、発光効率の観点で、５ｎｍ〜２００ｎｍであるのがより好ましく、５ｎｍ〜１００ｎｍであるのが更に好ましい。
【００７３】
（ホスト材料）
本発明に用いられるホスト材料としては、従来公知の種々のホスト材料を用いることが出来る。本発明においては、複数の異なるホスト材料を用いることが好ましい。
本発明に用いられるホスト材料としては、正孔輸送性に優れる正孔輸送性ホスト材料（正孔輸送性ホストと記載する場合がある）及び電子輸送性に優れる電子輸送性ホスト化合物（電子輸送性ホストと記載する場合がある）を用いることができる。
本発明においては、電子輸送性ホスト材料と正孔輸送性ホスト材料を組み合わせて用いることが好ましい。
【００７４】
《正孔輸送性ホスト》
本発明の有機層に用いられる正孔輸送性ホストとしては、耐久性向上、駆動電圧低下の観点から、イオン化ポテンシャルＩｐが５．１ｅＶ以上６．３ｅＶ以下であることが好ましく、５．４ｅＶ以上６．１ｅＶ以下であることがより好ましく、５．６ｅＶ以上５．８ｅＶ以下であることが更に好ましい。また、耐久性向上、駆動電圧低下の観点から、電子親和力Ｅａが１．２ｅＶ以上３．１ｅＶ以下であることが好ましく、１．４ｅＶ以上３．０ｅＶ以下であることがより好ましく、１．８ｅＶ以上２．８ｅＶ以下であることが更に好ましい。
【００７５】
このような正孔輸送性ホストとしては、具体的には、例えば、以下の材料を挙げることができる。
ピロール、カルバゾール、トリアゾール、オキサゾール、オキサジアゾール、ピラゾール、イミダゾール、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、芳香族ジメチリディン系化合物、ポルフィリン系化合物、ポリシラン系化合物、ポリ（Ｎ−ビニルカルバゾール）、アニリン系共重合体、チオフェンオリゴマチオフェンオリゴマー、ポリチオフェン等の導電性高分子オリゴマー、有機シラン、カーボン膜、及び、それらの誘導体等が挙げられる。
中でも、カルバゾール誘導体、芳香族第三級アミン化合物、チオフェン誘導体が好ましく、特に分子内にカルバゾール骨格および芳香族第三級アミン骨格の少なくとも一方を複数個有するものが好ましい。
このような正孔輸送性ホストとしての具体的化合物としては、例えば下記のものが挙げられるが、これらに限定されるものではない。
【００７６】
【化１８】
2007221097.tif 000019
【００７７】
【化１９】
2007221097.tif 000020
【００７８】
【化２０】
2007221097.tif 000021
【００７９】
《電子輸送性ホスト》
本発明に用いられる発光層内の電子輸送性ホストとしては、耐久性向上、駆動電圧低下の観点から、電子親和力Ｅａが２．５ｅＶ以上３．５ｅＶ以下であることが好ましく、２．６ｅＶ以上３．２ｅＶ以下であることがより好ましく、２．８ｅＶ以上３．１ｅＶ以下であることが更に好ましい。また、耐久性向上、駆動電圧低下の観点から、イオン化ポテンシャルＩｐが５．７ｅＶ以上７．５ｅＶ以下であることが好ましく、５．８ｅＶ以上７．０ｅＶ以下であることがより好ましく、５．９ｅＶ以上６．５ｅＶ以下であることが更に好ましい。
【００８０】
このような電子輸送性ホストとしては、具体的には、例えば、以下の材料を挙げることができる。
ピリジン、ピリミジン、トリアジン、イミダゾール、ピラゾール、トリアゾ−ル、オキサゾ−ル、オキサジアゾ−ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレンペリレン等の複素環テトラカルボン酸無水物、フタロシアニン、およびそれらの誘導体（他の環と縮合環を形成してもよい）、８−キノリノ−ル誘導体の金属錯体やメタルフタロシアニン、ベンゾオキサゾ−ルやベンゾチアゾ−ルを配位子とする金属錯体に代表される各種金属錯体等を挙げることができる。
【００８１】
電子輸送性ホストとして好ましくは、金属錯体、アゾール誘導体（ベンズイミダゾール誘導体、イミダゾピリジン誘導体等）、アジン誘導体（ピリジン誘導体、ピリミジン誘導体、トリアジン誘導体等）であり、中でも、本発明においては耐久性の点から金属錯体化合物が好ましい。金属錯体化合物（Ａ）は金属に配位する少なくとも１つの窒素原子または酸素原子または硫黄原子を有する配位子をもつ金属錯体がより好ましい。
金属錯体中の金属イオンは特に限定されないが、好ましくはベリリウムイオン、マグネシウムイオン、アルミニウムイオン、ガリウムイオン、亜鉛イオン、インジウムイオン、錫イオン、白金イオン、またはパラジウムイオンであり、より好ましくはベリリウムイオン、アルミニウムイオン、ガリウムイオン、亜鉛イオン、白金イオン、またはパラジウムイオンであり、更に好ましくはアルミニウムイオン、亜鉛イオン、またはパラジウムイオンである。
【００８２】
前記金属錯体中に含まれる配位子としては種々の公知の配位子が有るが、例えば、「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」、Ｓｐｒｉｎｇｅｒ−Ｖｅｒｌａｇ社、Ｈ．Ｙｅｒｓｉｎ著、１９８７年発行、「有機金属化学−基礎と応用−」、裳華房社、山本明夫著、１９８２年発行等に記載の配位子が挙げられる。
【００８３】
前記配位子として、好ましくは含窒素ヘテロ環配位子（好ましくは炭素数１〜３０、より好ましくは炭素数２〜２０、特に好ましくは炭素数３〜１５であり、単座配位子であっても２座以上の配位子であっても良い。好ましくは２座以上６座以下の配位子である。また、２座以上６座以下の配位子と単座の混合配位子も好ましい。
配位子としては、例えばアジン配位子（例えば、ピリジン配位子、ビピリジル配位子、ターピリジン配位子などが挙げられる。）、ヒドロキシフェニルアゾール配位子（例えば、ヒドロキシフェニルベンズイミダゾール配位子、ヒドロキシフェニルベンズオキサゾール配位子、ヒドロキシフェニルイミダゾール配位子、ヒドロキシフェニルイミダゾピリジン配位子などが挙げられる。）、アルコキシ配位子（好ましくは炭素数１〜３０、より好ましくは炭素数１〜２０、特に好ましくは炭素数１〜１０であり、例えばメトキシ、エトキシ、ブトキシ、２−エチルヘキシロキシなどが挙げられる。）、アリールオキシ配位子（好ましくは炭素数６〜３０、より好ましくは炭素数６〜２０、特に好ましくは炭素数６〜１２であり、例えばフェニルオキシ、１−ナフチルオキシ、２−ナフチルオキシ、２，４，６−トリメチルフェニルオキシ、４−ビフェニルオキシなどが挙げられる。）、
【００８４】
ヘテロアリールオキシ配位子（好ましくは炭素数１〜３０、より好ましくは炭素数１〜２０、特に好ましくは炭素数１〜１２であり、例えばピリジルオキシ、ピラジルオキシ、ピリミジルオキシ、およびキノリルオキシなどが挙げられる。）、アルキルチオ配位子（好ましくは炭素数１〜３０、より好ましくは炭素数１〜２０、特に好ましくは炭素数１〜１２であり、例えばメチルチオ、エチルチオなどが挙げられる。）、アリールチオ配位子（好ましくは炭素数６〜３０、より好ましくは炭素数６〜２０、特に好ましくは炭素数６〜１２であり、例えばフェニルチオなどが挙げられる。）、ヘテロアリールチオ配位子（好ましくは炭素数１〜３０、より好ましくは炭素数１〜２０、特に好ましくは炭素数１〜１２であり、例えばピリジルチオ、２−ベンズイミゾリルチオ、２−ベンズオキサゾリルチオ、および２−ベンズチアゾリルチオなどが挙げられる。）、シロキシ配位子（好ましくは炭素数１〜３０、より好ましくは炭素数３〜２５、特に好ましくは炭素数６〜２０であり、例えば、トリフェニルシロキシ基、トリエトキシシロキシ基、およびトリイソプロピルシロキシ基などが挙げられる。）、芳香族炭化水素アニオン配位子（好ましくは炭素数６〜３０、より好ましくは炭素数６〜２５、特に好ましくは炭素数６〜２０であり、例えばフェニルアニオン、ナフチルアニオン、およびアントラニルアニオンなどが挙げられる。）、芳香族ヘテロ環アニオン配位子（好ましくは炭素数１〜３０、より好ましくは炭素数２〜２５、特に好ましくは炭素数２〜２０であり、例えばピロールアニオン、ピラゾールアニオン、ピラゾールアニオン、トリアゾールアニオン、オキサゾールアニオン、ベンゾオキサゾールアニオン、チアゾールアニオン、ベンゾチアゾールアニオン、チオフェンアニオン、およびベンゾチオフェンアニオンなどが挙げられる。）、インドレニンアニオン配位子などが挙げられ、好ましくは含窒素ヘテロ環配位子、アリールオキシ配位子、ヘテロアリールオキシ基、またはシロキシ配位子であり、更に好ましくは含窒素ヘテロ環配位子、アリールオキシ配位子、シロキシ配位子、芳香族炭化水素アニオン配位子、または芳香族ヘテロ環アニオン配位子である。
【００８５】
金属錯体電子輸送性ホストの例としては、例えば特開２００２−２３５０７６、特開２００４−２１４１７９、特開２００４−２２１０６２、特開２００４−２２１０６５、特開２００４−２２１０６８、特開２００４−３２７３１３等に記載の化合物が挙げられる。
【００８６】
このような電子輸送性ホストとしては、具体的には、例えば、以下の材料を挙げることができるが、これらに限定されるものではない。
【００８７】
【化２１】
2007221097.tif 000022
【００８８】
【化２２】
2007221097.tif 000023
【００８９】
【化２３】
2007221097.tif 000024
【００９０】
電子輸送層ホストとしては、Ｅ−１〜Ｅ−６、Ｅ−８、Ｅ−９、Ｅ−２１、またはＥ−２２が好ましく、Ｅ−３、Ｅ−４、Ｅ−６、Ｅ−８、Ｅ−９、Ｅ−１０、Ｅ−２１、またはＥ−２２がより好ましく、Ｅ−３、Ｅ−４、Ｅ−２１、またはＥ−２２が更に好ましい。
【００９１】
本発明における発光層において、発光性ドーパントとして燐光発光性ドーパントを用いたとき、該燐光発光性ドーパントの最低三重項励起エネルギーＴ１（Ｄ）と前記複数のホスト化合物の最低励起三重項エネルギーのうち最小のもの前記Ｔ１（Ｈ）ｍｉｎとが、Ｔ１（Ｈ）ｍｉｎ＞Ｔ１（Ｄ）の関係を満たすことが色純度、発光効率、駆動耐久性の点で好ましい。
【００９２】
また、本発明の複数のホスト化合物の含有量は、特に限定されるものではないが、発光効率、駆動電圧の観点から、発光層を形成する全化合物質量に対して、それぞれ１５質量％以上８５質量％以下であることが好ましい。
【００９３】
また、発光層におけるキャリア移動度は、一般的に、１０−７ｃｍ２・Ｖ−１・ｓ−１以上１０−１ｃｍ２・Ｖ−１・ｓ−１以下であり、中でも、発光効率の点から１０−６ｃｍ２・Ｖ−１・ｓ−１以上１０−１ｃｍ２・Ｖ−１・ｓ−１以下が好ましく、１０−５ｃｍ２・Ｖ−１・ｓ−１以上１０−１ｃｍ２・Ｖ−１・ｓ−１以下が更に好ましく、１０−４ｃｍ２・Ｖ−１・ｓ−１以上１０−１ｃｍ２・Ｖ−１・ｓ−１以下が特に好ましい。
【００９４】
該発光層のキャリア移動度は、後述の前記キャリア輸送層のキャリア移動度より小さいことが発光効率、駆動耐久性の観点から好ましい。
該キャリア移動度は、Ｔｉｍｅ  ｏｆ  Ｆｌｉｇｈｔ法により測定し、得られた値をキャリア移動度とした。
【００９５】
（第２の正孔輸送層）
本発明における正孔輸送材料を含む第２の正孔輸送層は、隣接する有機層の正孔移動度より大きい正孔移動度を示す層であって、発光層の陰極側界面付近に蓄積される正孔を受容して該界面付近への正孔蓄積を防ぐ層である。
【００９６】
本発明における第２の正孔輸送層に用いられる正孔輸送材料としては、従来知られている正孔輸送材料より選択して用いることが出来る。好ましくは、本発明に用いられる正孔輸送材料は、後述の正孔輸送層および正孔注入層に用いられる材料として説明した中より選ばれる。
【００９７】
特に好ましい本発明における第２の正孔輸送層に用いられる正孔輸送材料は、前述の正孔輸送性ホスト材料として具体的に挙げた中のＨ−１，Ｈ−２，Ｈ−４，Ｈ−５，Ｈ−７，Ｈ−１１，Ｈ−１７，およびＨ−２２である。
【００９８】
本発明における第２の正孔輸送層に用いられる正孔輸送材料は、１０−４ｃｍ２／Ｖ・ｓ以上の正孔移動度を有することが好ましい。より好ましくは、２．０×１０−４ｃｍ２／Ｖ・ｓ以上の正孔移動度を有する。
好ましくは、第２の正孔輸送層における正孔移動度は、第１の電子輸送層における正孔移動度より大きく、より好ましくは、１００倍以上大きい。
【００９９】
《本発明における正孔移動度の定義と説明》
本発明における正孔輸送材料の正孔移動度はＴｉｍｅ  ｏｆ  Ｆｌｉｇｈｔ（ＴＯＦ）法により求めることができ、本発明における正孔移動度はＴＯＦ法により求めた値を採用する。
【０１００】
本発明における第２の正孔輸送層の厚みは、好ましくは０．１ｎｍ以上２０ｎｍ以下の範囲にあり、より好ましくは０．５ｎｍ以上１５ｎｍ以下の範囲である。
【０１０１】
（正孔ブロック層）
正孔ブロック層は、陽極側から発光層に輸送された正孔が、陰極側に通りぬけることを防止する機能を有する層である。本発明においては、発光層と陰極側で隣接する有機化合物層として、正孔ブロック層を設けることができる。
正孔ブロック層は、特に限定されるものではないが、具体的には、ＢＡｌｑ等のアルミニウム錯体、トリアゾール誘導体、ピラザボール誘導体等を含有することができる。
また、正孔ブロック層の厚さは、駆動電圧を下げるため、一般的に５０ｎｍ以下であることが好ましく、１ｎｍ〜５０ｎｍであることが好ましく、５ｎｍ〜４０ｎｍであることが更に好ましい。
【０１０２】
（陽極）
陽極は、通常、有機化合物層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常透明陽極として設けられる。
【０１０３】
陽極の材料としては、例えば、金属、合金、金属酸化物、導電性化合物、又はこれらの混合物が好適に挙げられ、仕事関数が４．０ｅＶ以上の材料が好ましい。陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。この中で好ましいのは、導電性金属酸化物であり、特に、生産性、高導電性、透明性等の点からはＩＴＯが好ましい。
【０１０４】
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。例えば、陽極の材料として、ＩＴＯを選択する場合には、陽極の形成は、直流又は高周波スパッタ法、真空蒸着法、イオンプレーティング法等に従って行うことができる。
【０１０５】
本発明の有機電界発光素子において、陽極の形成位置としては特に制限はなく、発光素子の用途、目的に応じて適宜選択することができる。陽極は、基板における一方の表面の全部に形成されていてもよく、その一部に形成されていてもよい。
【０１０６】
なお、陽極を形成する際のパターニングとしては、フォトリソグラフィーなどによる化学的エッチングによって行ってもよいし、レーザーなどによる物理的エッチングによって行ってもよく、また、マスクを重ねて真空蒸着やスパッタ等をして行ってもよいし、リフトオフ法や印刷法によって行ってもよい。
【０１０７】
陽極の厚みとしては、陽極を構成する材料により適宜選択することができ、一概に規定することはできないが、通常、１０ｎｍ〜５０μｍ程度であり、５０ｎｍ〜２０μｍが好ましい。
【０１０８】
陽極の抵抗値としては、１０３Ω／□以下が好ましく、１０２Ω／□以下がより好ましい。陽極が透明である場合は、無色透明であっても、有色透明であってもよい。透明陽極側から発光を取り出すためには、その透過率としては、６０％以上が好ましく、７０％以上がより好ましい。
【０１０９】
なお、透明陽極については、沢田豊監修「透明電極膜の新展開」シーエムシー刊（１９９９）に詳述があり、ここに記載される事項を本発明に適用することができる。耐熱性の低いプラスティック基材を用いる場合は、ＩＴＯ又はＩＺＯを使用し、１５０℃以下の低温で成膜した透明陽極が好ましい。
【０１１０】
（陰極）
陰極は、通常、有機化合物層に電子を注入する電極としての機能を有していればよく、その形状、構造、大きさ等については特に制限はなく、発光素子の用途、目的に応じて、公知の電極材料の中から適宜選択することができる。
【０１１１】
陰極を構成する材料としては、例えば、金属、合金、金属酸化物、電気伝導性化合物、これらの混合物などが挙げられ、仕事関数が４．５ｅＶ以下のものが好ましい。具体例としてはアルカリ金属（たとえば、Ｌｉ、Ｎａ、Ｋ、またはＣｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、およびイッテルビウム等の希土類金属などが挙げられる。これらは、１種単独で使用してもよいが、安定性と電子注入性とを両立させる観点からは、２種以上を好適に併用することができる。
【０１１２】
これらの中でも、陰極を構成する材料としては、電子注入性の点で、アルカリ金属やアルカリ土類金属が好ましく、保存安定性に優れる点で、アルミニウムを主体とする材料が好ましい。
アルミニウムを主体とする材料とは、アルミニウム単独、アルミニウムと０．０１質量％〜１０質量％のアルカリ金属又はアルカリ土類金属との合金若しくはこれらの混合物（例えば、リチウム−アルミニウム合金、マグネシウム−アルミニウム合金など）をいう。
【０１１３】
なお、陰極の材料については、特開平２−１５５９５号公報、特開平５−１２１１７２号公報に詳述されており、これらの広報に記載の材料は、本発明においても適用することができる。
【０１１４】
陰極の形成方法については、特に制限はなく、公知の方法に従って行うことができる。
例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。例えば、陰極の材料として、金属等を選択する場合には、その１種又は２種以上を同時又は順次にスパッタ法等に従って行うことができる。
【０１１５】
陰極を形成するに際してのパターニングは、フォトリソグラフィーなどによる化学的エッチングによって行ってもよいし、レーザーなどによる物理的エッチングによって行ってもよく、マスクを重ねて真空蒸着やスパッタ等をして行ってもよいし、リフトオフ法や印刷法によって行ってもよい。
【０１１６】
本発明において、陰極形成位置は特に制限はなく、有機化合物層上の全部に形成されていてもよく、その一部に形成されていてもよい。
また、陰極と前記有機化合物層との間に、アルカリ金属又はアルカリ土類金属のフッ化物、酸化物等による誘電体層を０．１ｎｍ〜５ｎｍの厚みで挿入してもよい。この誘電体層は、一種の電子注入層と見ることもできる。誘電体層は、例えば、真空蒸着法、スパッタリング法、イオンプレーティング法等により形成することができる。
【０１１７】
陰極の厚みは、陰極を構成する材料により適宜選択することができ、一概に規定することはできないが、通常１０ｎｍ〜５μｍ程度であり、５０ｎｍ〜１μｍが好ましい。
また、陰極は、透明であってもよいし、不透明であってもよい。なお、透明な陰極は、陰極の材料を１ｎｍ〜１０ｎｍの厚さに薄く成膜し、更にＩＴＯやＩＺＯ等の透明な導電性材料を積層することにより形成することができる。
【０１１８】
（基板）
本発明においては基板を用いることができる。用いられる基板としては、有機化合物層から発せられる光を散乱又は減衰させない基板であることが好ましい。その具体例としては、ジルコニア安定化イットリウム（ＹＳＺ）、ガラス等の無機材料、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等の有機材料が挙げられる。
例えば、基板としてガラスを用いる場合、その材質については、ガラスからの溶出イオンを少なくするため、無アルカリガラスを用いることが好ましい。また、ソーダライムガラスを用いる場合には、シリカなどのバリアコートを施したものを使用することが好ましい。有機材料の場合には、耐熱性、寸法安定性、耐溶剤性、電気絶縁性、及び加工性に優れていることが好ましい。
【０１１９】
基板の形状、構造、大きさ等については、特に制限はなく、発光素子の用途、目的等に応じて適宜選択することができる。一般的には、基板の形状としては、板状であることが好ましい。基板の構造としては、単層構造であってもよいし、積層構造であってもよく、また、単一部材で形成されていてもよいし、２以上の部材で形成されていてもよい。
【０１２０】
基板は、無色透明であっても、有色透明であってもよいが、有機発光層から発せられる光を散乱又は減衰等させることがない点で、無色透明であることが好ましい。
【０１２１】
基板には、その表面又は裏面に透湿防止層（ガスバリア層）を設けることができる。
透湿防止層（ガスバリア層）の材料としては、窒化珪素、酸化珪素などの無機物が好適に用いられる。透湿防止層（ガスバリア層）は、例えば、高周波スパッタリング法などにより形成することができる。
熱可塑性基板を用いる場合には、更に必要に応じて、ハードコート層、アンダーコート層などを設けてもよい。
【０１２２】
（保護層）
本発明において、有機ＥＬ素子全体は、保護層によって保護されていてもよい。
保護層に含まれる材料としては、水分や酸素等の素子劣化を促進するものが素子内に入ることを抑止する機能を有しているものであればよい。
その具体例としては、Ｉｎ、Ｓｎ、Ｐｂ、Ａｕ、Ｃｕ、Ａｇ、Ａｌ、Ｔｉ、またはＮｉ等の金属、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、またはＴｉＯ２等の金属酸化物、ＳｉＮｘ、ＳｉＮｘＯｙ等の金属窒化物、ＭｇＦ２、ＬｉＦ、ＡｌＦ３、またはＣａＦ２等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【０１２３】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、または転写法を適用できる。
【０１２４】
（封止）
さらに、本発明の有機電界発光素子は、封止容器を用いて素子全体を封止してもよい。
また、封止容器と発光素子の間の空間に水分吸収剤又は不活性液体を封入してもよい。水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、および酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、シリコーンオイル類が挙げられる。
【０１２５】
本発明の有機電界発光素子は、陽極と陰極との間に直流（必要に応じて交流成分を含んでもよい）電圧（通常２ボルト〜１５ボルト）、又は直流電流を印加することにより、発光を得ることができる。
本発明における有機電界発光素子の駆動耐久性は、特定の輝度における輝度半減時間により測定することができる。例えば、ＫＥＩＴＨＬＥＹ製ソ−スメジャ−ユニット２４００型を用いて、直流電圧を有機ＥＬ素子に印加し発光させ、初期輝度２０００ｃｄ／ｍ２の条件で連続駆動試験をおこない、輝度が１０００ｃｄ／ｍ２になった時間を輝度半減時間Ｔ（１／２）として、該輝度半減時間を従来発光素子と比較することにより求めることができる。本発明においてはこの数値を用いた。
この有機電界発光素子の重要な特性値として、外部量子効率がある。外部量子効率は、「外部量子効率φ＝素子から放出されたフォトン数／素子に注入された電子数」で算出され、この値が大きいほど消費電力の点で有利な素子と言える。
【０１２６】
また、有機電界発光素子の外部量子効率は、「外部量子効率φ＝内部量子効率×光取り出し効率」で決まる。有機化合物からの蛍光発光を利用する有機ＥＬ素子においては、内部量子効率の限界値が２５％であり、光取り出し効率が約２０％であることから、外部量子効率の限界値は約５％とされている。
【０１２７】
素子の外部量子効率としては、消費電力を下げられる点、駆動耐久性を上げられる点で、６％以上が好ましく、１２％以上が特に好ましい。
該外部量子効率の数値は、２０℃で素子を駆動したときの外部量子効率の最大値、もしくは、２０℃で素子を駆動した時の１００ｃｄ／ｍ２〜３００ｃｄ／ｍ２付近（好ましくは２００ｃｄ／ｍ２）での外部量子効率の値を用いることができる。
本発明においては、東陽テクニカ製ソースメジャーユニット２４００型を用いて、直流定電圧をＥＬ素子に印加し発光させ、その輝度をトプコン社製輝度計ＢＭ−８を用いて測定し、２００ｃｄ／ｍ２における外部量子効率を算出した値を用いる。
【０１２８】
また、発光素子の外部量子効率は、発光輝度、発光スペクトル、電流密度を測定し、その結果と比視感度曲線から算出することができる。すなわち、電流密度値を用い、入力した電子数を算出することができる。そして、発光スペクトルと比視感度曲線（スペクトル）を用いた積分計算により、発光輝度を発光したフォトン数に換算することができる。これらから外部量子効率（％）は、「（発光したフォトン数／素子に入力した電子数）×１００」で計算することができる。
【０１２９】
本発明の有機電界発光素子の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【０１３０】
（本発明の有機電界発光素子の用途）
本発明の有機電界発光素子は、表示素子、ディスプレイ、バックライト、電子写真、照明光源、記録光源、露光光源、読み取り光源、標識、看板、インテリア、または光通信等に好適に利用できる。
【実施例】
【０１３１】
以下に、本発明の有機電界発光素子の実施例について説明するが、本発明はこれら実施例により限定されるものではない。
【０１３２】
実施例１
１．有機ＥＬ素子の作製
（本発明の有機ＥＬ素子１の作製）
０．５ｍｍ厚み、２．５ｃｍ角のＩＴＯガラス基板（ジオマテック（株）製、表面抵抗１０Ω／□）を洗浄容器に入れ、２−プロパノール中で超音波洗浄した後、３０分間ＵＶ−オゾン処理を行った。この透明陽極上に真空蒸着法にて以下の層を蒸着した。本発明の実施例における蒸着速度は特に断りのない場合は０．２ｎｍ／秒である。蒸着速度は水晶振動子を用いて測定した。以下に記載の膜厚も水晶振動子を用いて測定したものである。
【０１３３】
＜正孔注入層＞
２−ＴＮＡＴＡの蒸着速度を０．５ｎｍ／秒とし、Ｆ４−ＴＣＮＱ（テトラフルオロテトラシアノキノジメタン）が２−ＴＮＡＴＡに対し０．３質量％となるように共蒸着を行った。膜厚は５５ｎｍとした。
＜正孔輸送層＞
正孔注入層の上に、α−ＮＰＤの蒸着速度を０．５ｎｍ／秒とし、１０ｎｍの厚みに蒸着した。
【０１３４】
＜電子輸送材料を含む層−第２の電子輸送層−＞
正孔輸送層の上に、ＢＡｌｑを蒸着速度０．１ｎｍ／秒で膜厚１０ｎｍの厚みに蒸着した。
【０１３５】
＜発光層＞
ＡｌｑとルブレンをルブレンがＡｌｑに対して２．０質量％となるように共蒸着を行った。発光層の膜厚は２０ｎｍとした。
【０１３６】
＜正孔輸送材料を含む層−第２の正孔輸送層−＞
ＣＢＰを１０ｎｍ蒸着した。
【０１３７】
この上にパタ−ニングしたマスク（発光領域が２ｍｍ×２ｍｍとなるマスク）を設置し、フッ化リチウムを０．１ｎｍ／秒の蒸着速度にて１ｎｍ蒸着し電子注入層とした。更に金属アルミニウムを１００ｎｍ蒸着し陰極とした。
作製した積層体を、アルゴンガスで置換したグロ−ブボックス内に入れ、ステンレス製の封止缶および紫外線硬化型の接着剤（ＸＮＲ５５１６ＨＶ、長瀬チバ製）を用いて封止し、有機ＥＬ素子１を作製した。
【０１３８】
（本発明の有機ＥＬ素子２の作製）
有機ＥＬ素子１において、発光層を下記に変更し、さらに下記電子輸送層を発光層と電子注入層との間に配した。
発光層：ＣＢＰとＩｒｐｐｙをＩｒｐｐｙがＣＢＰに対して５．０質量％となるように共蒸着した。膜厚は３０ｎｍとした。
電子輸送層：電子輸送材料Ａを蒸着速度：０．３ｎｍ／秒で膜厚３０ｎｍに蒸着した。
【０１３９】
【化２４】
2007221097.tif 000025
【０１４０】
（本発明の有機ＥＬ素子３の作製）
有機ＥＬ素子２において、発光層、第２の正孔輸送層、および電子輸送層を下記に変更した。
発光層：ＭＣＰと青色発光材料を青色発光材料がＭＣＰに対して５．０質量％となるように共蒸着した。膜厚は３０ｎｍとした。
第２の正孔輸送層：ＭＣＰを１０ｎｍに蒸着した。
電子輸送層：Ａｌｑを２０ｎｍに蒸着した。
【０１４１】
（本発明の有機ＥＬ素子４の作製）
有機ＥＬ素子３において、発光層を下記に変更した。
発光層：ＭＣＰ、ホスト材料下記化合物と青色発光材料をそれぞれＣＢＰに対して５０質量％、および５．０質量％となるように共蒸着した。膜厚は３０ｎｍとした。
【０１４２】
（比較例の素子Ａ）
有機ＥＬ素子１において、第２の電子輸送層および第２の正孔輸送層を除き、その他は同様にして比較例の素子Ａを調製した。
【０１４３】
（比較例の素子Ｂ）
有機ＥＬ素子２において、第２の電子輸送層および第２の正孔輸送層を除き、その他は同様にして比較例の素子Ｂを調製した。
【０１４４】
（比較例の素子Ｃ）
比較の有機ＥＬ素子Ｂにおいて、正孔輸送層にスターバースト型化合物下記化合物をα−ＮＰＤに対して５０質量％となるように混合して１０ｎｍに蒸着し、電子輸送層にα−ＮＰＤをＡｌｑに対して５０質量％となるように混合して３０ｎｍに蒸着し、その他は同様にして比較例の素子Ｃを調製した。
【０１４５】
前記の発光素子に用いられる化合物の構造を下記に示す。
【０１４６】
【化２５】
2007221097.tif 000026
【０１４７】
＜性能評価＞
１．電子移動度および正孔移動度の測定
電子輸送材料及び正孔輸送材料の正孔移動度は、Ｔｉｍｅ  ｏｆ  Ｆｌｉｇｈｔ（ＴＯＦ）法により求めた。
【０１４８】
結果を表１に示した。
第２の電子輸送層の電子移動度は第１の正孔輸送層の電子移動度の１０倍以上であり、第２の正孔輸送層の正孔移動度は第１の電子輸送層の正孔移動度の１００倍以上であった。
【０１４９】
２．有機電界発光素子の評価
前記で得た有機電界発光素子を以下の方法により評価した。
（１）発光効率の測定
作製した発光素子をＫＥＩＴＨＬＥＹ製ソ−スメジャ−ユニット２４００型を用いて、直流電圧を発光素子に印加し発光させた。その発光スペクトルを、浜松フォトニクス社製のマルチ・チャンネル・アナライザーＰＭＡ−１１を用いて測定した。その輝度をトプコン社製輝度計ＢＭ−８を用いて測定し、発光スペクトルの波形と測定時の電流・輝度（３００ｃｄ／ｍ２）から外部量子効率を計算した。
【０１５０】
（２）駆動耐久性試験
ＫＥＩＴＨＬＥＹ製ソ−スメジャ−ユニット２４００型を用いて、直流電圧を発光素子に印加し発光させた。その輝度をトプコン社製輝度計ＢＭ−８を用いて測定し、３００ｃｄ／ｍ２における外部量子効率を算出した。
続いて、この発光素子を初期輝度一定の条件で連続駆動試験をおこない、輝度が半分になった時間を輝度半減時間Ｔ（１／２）とした。
【０１５１】
（３）駆動電圧
ＫＥＩＴＨＬＥＹ製ソ−スメジャ−ユニット２４００型を用いて、直流電圧を発光素子に印加し発光させる。輝度（トプコン（株）製輝度計ＢＭ−８にて測定）が、３００ｃｄ／ｍ２となる時の電圧を測定した。
【０１５２】
結果を表１に示した。
表１の結果より、本発明の素子は比較の素子に比べて、高い発光効率と優れた駆動耐久性を示した。
【０１５３】
【表１】
2007221097.tif 000027
【０１５４】
実施例２
１．有機ＥＬ素子の作製
（本発明の有機ＥＬ素子１１の作製）
実施例１で用いたＩＴＯガラス基板を同様に用いて、その上に実施例１と同じ組成の正孔注入層および正孔輸送層を同様に蒸着した。
【０１５５】
＜発光層＞
正孔輸送層の上に、ＡｌｑとルブレンをルブレンがＡｌｑに対して２．０質量％となるように共蒸着を行った。発光層の膜厚は２０ｎｍとした。
【０１５６】
＜正孔輸送材料を含む層−第２の正孔輸送層−＞
発光層の上に、ＣＢＰを１０ｎｍ蒸着した。
【０１５７】
＜電子輸送層＞
正孔輸送材料を含む層の上に、Ａｌｑを１０ｎｍ蒸着した。
【０１５８】
この上に実施例１と同様に電子注入層および金属アルミニウムの陰極を設けた。
さらに実施例１と同様に封止し、有機ＥＬ素子１１を作製した。
【０１５９】
（本発明の有機ＥＬ素子１２の作製）
有機ＥＬ素子１１において、発光層を下記に変更した。
発光層：ＣＢＰとＩｒｐｐｙをＩｒｐｐｙがＣＢＰに対して５．０質量％となるように共蒸着した。膜厚は３０ｎｍとした。
【０１６０】
（本発明の有機ＥＬ素子１３の作製）
有機ＥＬ素子１２において、発光層および正孔輸送材料を含む層を下記に変更した。
発光層：ＭＣＰと青色発光材料を青色発光材料がＣＢＰに対して５．０質量％となるように共蒸着した。膜厚は３０ｎｍとした。
正孔輸送材料を含む層：ＭＣＰを膜厚は１０ｎｍに蒸着した。
【０１６１】
（比較例の素子Ａ２）
有機ＥＬ素子１１において、正孔輸送材料を含む層を除き、その他は同様にして比較例の素子Ａ２を調製した。
【０１６２】
（比較例の素子Ｂ２）
有機ＥＬ素子１２において、正孔輸送材料を含む層を除き、その他は同様にして比較例の素子Ｂ２を調製した。
【０１６３】
（比較例の素子Ｃ２）
比較例の素子Ｂ２において、電子輸送層をＡｌｑとＡｌｑに対して２．０質量％のＮＰＤを含有するよう共蒸着した層に変更し、その他は同様にして比較例の素子Ｃ２を調製した。
【０１６４】
（比較例の素子Ｄ２）
有機ＥＬ素子１３において、正孔輸送材料を含む層を除き、その他は同様にして比較例の素子Ｄ２を調製した。
【０１６５】
＜性能評価＞
１．正孔輸送材料の正孔移動度
正孔輸送材料の正孔移動度は、Ｔｉｍｅ  ｏｆ  Ｆｌｉｇｈｔ（ＴＯＦ）法により求めた。
【０１６６】
結果を表２に示した。
正孔輸送材料を含む層の正孔輸送材料は陰極側に隣接する有機層より正孔移動度が１００倍以上速かった。
【０１６７】
２．有機電界発光素子の評価
前記で得た有機電界発光素子を以下の方法により評価した。
（１）発光効率の測定
実施例１と同様に行った。
【０１６８】
（２）駆動耐久性試験
実施例１と同様に行った。
【０１６９】
（３）駆動電圧
実施例１と同様に行った。
得られた結果を表２に示した。
【０１７０】
【表２】
2007221097.tif 000028
【０１７１】
表２の結果より、本発明の素子は発光効率を維持しながら高耐久性を達成しており、一方、比較の素子は経時により材料劣化による輝度低下を生じた。特に本発明の素子１２および１３が輝度半減時間が長く、優れた駆動耐久性を示した。
【０１７２】
実施例３
１．有機ＥＬ素子の作製
（本発明の有機ＥＬ素子２１の作製）
実施例１で用いたＩＴＯガラス基板を同様に用いて、その上に実施例１と同じ組成の正孔注入層および正孔輸送層を同様に蒸着した。
【０１７３】
＜電子輸送材料を含む層−第２の電子輸送層−＞
正孔輸送層の上に、ＢＡｌｑを蒸着速度０．１ｎｍ／秒で膜厚１０ｎｍの厚みに蒸着した。
【０１７４】
＜発光層＞
ＡｌｑとルブレンをルブレンがＡｌｑに対して２．０質量％となるように共蒸着を行った。発光層の膜厚は２０ｎｍとした。
【０１７５】
この上に実施例１と同様に電子注入層および金属アルミニウムの陰極を設けた。
さらに実施例１と同様に封止し、有機ＥＬ素子２１を作製した。
【０１７６】
（本発明の有機ＥＬ素子２２の作製）
有機ＥＬ素子２１において、発光層を下記に変更し、さらに下記電子輸送層を発光層と電子注入層との間に配した。
発光層：ＣＢＰとＩｒｐｐｙをＩｒｐｐｙがＣＢＰに対して５．０質量％となるように共蒸着した。膜厚は３０ｎｍとした。
電子輸送層（第１の電子輸送層）：電子輸送材料Ａを蒸着速度：０．３ｎｍ／秒で膜厚３０ｎｍに蒸着した。
【０１７７】
（本発明の有機ＥＬ素子２３の作製）
有機ＥＬ素子２２において、発光層を下記に変更した。
発光層：ＭＣＰと青色発光材料を青色発光材料がＭＣＰに対して５．０質量％となるように共蒸着した。膜厚は３０ｎｍとした。
【０１７８】
（比較例の素子Ａ３）
有機ＥＬ素子２１において、第２の電子輸送層を除き、その他は同様にして比較例の素子Ａ３を調製した。
【０１７９】
（比較例の素子Ｂ３）
有機ＥＬ素子２１において、第２の電子輸送層の代わりに下記の界面層を設け、その他は同様にして比較例の素子Ｂ３を調製した。
界面層：アントラセンを蒸着速度０．１ｎｍ／秒で厚み１０ｎｍに蒸着した。
【０１８０】
（比較例の素子Ｃ３）
有機ＥＬ素子２２において、第２の電子輸送層を除き、その他は同様にして比較例の素子Ｃ３を調製した。
【０１８１】
（比較例の素子Ｄ３）
有機ＥＬ素子２３において、第２の電子輸送層を除き、その他は同様にして比較例の素子Ｄ３を調製した。
【０１８２】
＜性能評価＞
１．電子移動度および正孔移動度の測定
電子輸送材料の電子移動度は、Ｔｉｍｅ  ｏｆ  Ｆｌｉｇｈｔ（ＴＯＦ）法により求めた。
【０１８３】
結果を表３に示した。
第２の電子輸送層の電子移動度は第１の正孔輸送層の電子移動度の１０倍以上速かった。
【０１８４】
２．有機電界発光素子の評価
前記で得た有機電界発光素子を以下の方法により評価した。
（１）発光効率の測定
実施例１と同様に行った。
【０１８５】
（２）駆動耐久性試験
実施例１と同様に行った。
【０１８６】
（３）駆動電圧
実施例１と同様に行った。
得られた結果を表３に示した。
【０１８７】
表３の結果より、本発明の素子は比較の素子に比べて、高い発光効率と優れた駆動耐久性を示した。特に本発明の素子２２および２３が、輝度半減時間が長く、優れた駆動耐久性を示した。最も高い駆動耐久性を示したのは本発明の素子２２であった。
【０１８８】
【表３】
2007221097.tif 000029